(57)【要約】【課題】ａ−Ｓｅを主成分とする読取用光導電層を有する静電記録体において、電極との界面での界面結晶化の問題を解消する。【解決手段】読取光に対して透過性を有する支持体８上に、読取光に対して透過性を有する電極層５、ａ−Ｓｅを主成分とする、読取光の照射を受けることにより導電性を呈する読取用光導電層４、記録用光導電層２で発生した潜像極性電荷を蓄積する蓄電部２３を形成するための電荷輸送層３、ａ−Ｓｅを主成分とする、記録光の照射を受けることにより導電性を呈する記録用光導電層２、および記録光に対し透過性を有する電極層１とがこの順に積層された静電記録体１０において、読取用光導電層４と電極層５の電極との界面に、界面結晶化を抑制する物質として、Ａｓを０．５〜４０ａｔｏｍ％ドープして、読取光の最も入射側に、界面結晶化を抑制する薄層を設けたのと実質的に等価な状態にする。【選択図】図１
2011185942.tif 000002
【特許請求の範囲】
【請求項１】
読取用の電磁波に対して透過性を有する支持体に、
前記読取用の電磁波に対して透過性を有する第１電極層と、ａ−Ｓｅを主成分とする、前記読取用の電磁波の照射を受けることにより導電性を呈する読取用光導電層と、記録用光導電層で発生した潜像極性電荷を蓄積する蓄電部と、記録用の電磁波の照射を受けることにより導電性を呈する前記記録用光導電層と、前記記録用の電磁波に対し透過性を有する第２電極層とがこの順に積層されてなる画像記録媒体において、
前記第１電極層と前記読取用光導電層との間に、前記読取用の電磁波に対する透過性を有し、かつ第１電極層に帯電する電荷の前記読取用光導電層への注入に対してブロッキング性能を有するとともに前記ａ−Ｓｅの界面結晶化を抑制する抑制層が設けられ、
前記読取用光導電層全体に、または前記読取用光導電層の前記抑制層との界面に、前記ａ−Ｓｅの界面結晶化を抑制する物質および前記第１電極層に帯電する電荷と逆極性の電荷のトラップを増加せしめ、かつ同極性の電荷のトラップを減少せしめる物質がドープされていることを特徴とする画像記録媒体。
【請求項２】
前記界面結晶化を抑制する物質がＡｓであることを特徴とする請求項１記載の画像記録媒体。
【請求項３】
前記Ａｓが、３〜４０ａｔｏｍ％ドープされていることを特徴とする請求項２記載の画像記録媒体。
【請求項４】
前記第１電極層に帯電する電荷が正電荷である際、前記第１電極層に帯電する電荷と逆極性の電荷のトラップを増加せしめ、かつ同極性の電荷のトラップを減少せしめる物質がＣｌであることを特徴とする請求項１から３いずれか１項記載の画像記録媒体。
【請求項５】
前記Ｃｌが、１〜１０００ｐｐｍドープされていることを特徴とする請求項４記載の画像記録媒体。
【請求項６】
前記第１電極層に帯電する電荷が負電荷である際、前記第１電極層に帯電する電荷と逆極性の電荷のトラップを増加せしめ、かつ同極性の電荷のトラップを減少せしめる物質がＮａであることを特徴とする請求項１から３いずれか１項記載の画像記録媒体。
【請求項７】
前記Ｎａが、１〜１０００ｐｐｍドープされていることを特徴とする請求項６記載の画像記録媒体。
【請求項８】
前記ドープされる領域の厚さが、０．０１〜０．１μｍであることを特徴とする請求項１から７いずれか１項記載の画像記録媒体。
【請求項９】
前記読取用の電磁波の波長が、３５０〜５５０ｎｍであることを特徴とする請求項１から８いずれか１項記載の画像記録媒体。
【発明の詳細な説明】
【技術分野】
【０００１】
本発明は、画像情報を静電潜像として記録することのできる画像記録媒体に関するものである。
【背景技術】
【０００２】
従来より、例えば、医療用Ｘ線撮影において、被験者の受ける被爆線量の減少、診断性能の向上などのために、Ｘ線に感応する光導電体（例えばセレンＳｅを用いたものなど）を用いた画像記録媒体を使用して、Ｘ線により該画像記録媒体に静電潜像を記録し、その後、該静電潜像を読み取るシステムが開示されている（例えば、特許文献１〜６、非特許文献１、２など）。
【０００３】
具体的には、例えば上記特許文献４には、比較的厚い２mm厚のＡｌなどからなり、記録用の電磁波（以下記録光ともいう）としての放射線に対して透過性を有する導電性基板としての記録光側電極層上に、ａ−Ｓｅ（アモルファスセレン）を主成分とする１００〜５００μｍ厚の記録用光導電層と、０．０１〜１０．０μｍ厚のＡｓＳ４，Ａｓ２Ｓ３，Ａｓ２Ｓｅ３などからなり記録用光導電層内で発生した潜像極性電荷がトラップとして蓄積される中間層（トラップ層）と、ａ−Ｓｅを主成分とする０．５〜１００μｍ厚の読取用光導電層と、１００ｎｍ厚のＡｕやＩＴＯ（Indium Tin Oxide）からなり読取用の電磁波（以下読取光ともいう）に対して透過性を有する読取光側電極層とを、この順に積層してなる画像記録媒体が開示されている。
【０００４】
また、特に、読取光側電極層を正極として用いることが良好なａ−Ｓｅの正孔の移動度を利用することができる点で好適であることや、電極からの電荷の直接注入によるＳ／Ｎ劣化を防止するために、読取光側電極層と読取用光導電層との間に有機物からなるブロッキング層を設けることが開示されている。この画像記録媒体は、高い暗抵抗を有する読取りの応答速度が優れた多層記録媒体である。
【０００５】
ここで、画像のＳ／Ｎ向上のため、さらには並列読取り（主に主走査方向）を行なって読出時間の短縮を図るために、読取光側電極層の電極として多数のエレメント（線状電極）が画素ピッチで配列してなるストライプ電極を利用することがある（例えば、本願出願人による特許文献７）。しかしながら、上記特許文献４に記載の画像記録媒体の積層構成では、製造の最終工程において、読取用光導電層を成膜した後に読取光側電極層を形成しなければならず、前記ストライプ電極を形成することは困難である。これは、ストライプ電極の形成のために電極の微細加工を行なうには、半導体製造で用いられるフォトエッチングを行なう必要があるが、この工程中には、フォトレジストのべーキング工程などの高温（例えば２００℃）プロセスを通常必要とし、既に製膜された光導電層をなすａ−Ｓｅはこのような高温に耐えられず、その特性が悪化するからである。さらに、フォトレジストの現像工程で用いられるアルカリ現像液とａ−Ｓｅとは接触して有害なガスを出すので、その除害のために工程が複雑化、高コスト化する問題もある。
【０００６】
一方、本願出願人は、特許文献７において、Ｓｎ０２（ネサ被膜）からなり、記録光としての放射線に対して透過性を有する記録光側電極層と、ａ−Ｓｅを主成分とする５０〜１０００μｍ厚の記録用光導電層と、有機物あるいは塩素（Ｃｌ）を１０〜２００ｐｐｍドープしたａ−Ｓｅなどからなり記録用光導電層で発生した潜像極性電荷を蓄積する蓄電部を記録用光導電層との界面に形成するための電荷輸送層と、ａ−Ｓｅを主成分とする読取用光導電層と、読取光に対して透過性を有する読取光側電極層とを、この順に配してなる画像記録媒体（静電記録体）を提案している。
【０００７】
この画像記録媒体を製造するとき、記録光側電極層から順に製膜するのか、逆に読取光側電極層から順に製膜するのかは、特に明言しておらず、いずれの順に製膜してもよかった。ただし、読取光側電極層としては、支持体としての透明ガラス基板にネサ被膜などの導電性物質を設けたものを提案し、該読取光側電極層を正極として使用すると共に高精細な「画素ピッチに対応するクシ歯のピッチ」で「半導体形成技術によってクシ歯を十分に狭い間隔でもって形成する」こと、すなわち読取光側電極層の電極を画素ピッチで分割されたストライプ電極とすることを提案しており、この場合には、最初に透明ガラス基板上にストライプ電極をフォトエッチングなどにより形成した後、読取用光導電層〜記録光側電極層を順次製膜することになる。なお、画素ピッチの具体的数値は直接には示していないが、医療用Ｘ線撮影において高い鮮鋭度を維持しつつ高Ｓ／Ｎを可能ならしめるものであることから、該画素ピッチとして５０〜２００μｍが用いられることは当業者には想到可能である。
【０００８】
また、この特許文献７においては、上記特許文献４に記載のものと同様に、読取光側電極層と読取用光導電層との間にＣｅ０２などの無機物からなる５００Å程度のブロッキング層を設けることにより、読取光側電極層に帯電した正電荷の直接注入によるＳ／Ｎ劣化を防止することも提案している。
【０００９】
他方、本願発明者らは、上記特許文献７に提案した画像記録媒体についてのその後の検討により、さらに以下の点を見い出した。
【００１０】
１）製造の際には、読取光側電極層として、透明ガラス基板上に、比較的薄い、５０〜２００ｎｍ厚のＩＴＯ膜を成膜した後、フォトエッチングによりストライプ電極を形成する方法が、安価に高精細なストライプパターンを形成することができるため適している。  
２）記録用光導電層を５０〜１０００μｍ厚のａ−Ｓｅとすることが、高い暗抵抗の点で優れている。  
３）電荷輸送層としては、電子を帯電して蓄電部を形成する薄い有機物からなる０．１〜１μｍ厚の第１正孔輸送層と、正孔を高速に輸送しかつ正孔トラップの少ない「Ｃｌを１０〜２００ｐｐｍドープしたａ−Ｓｅ」からなる５〜３０μｍ厚の第２正孔輸送層との、２つの層を積層した積層型正孔輸送層が、残像および読取りの応答速度の点で優れている。  
４）読取用光導電層を０．０５〜０．５μｍ厚のａ−Ｓｅとすることが、高い暗抵抗の点で優れている。  
５）電荷輸送層を、ＰＶＫやＴＰＤからなる０．１〜１μｍ厚の第１電荷輸送層と、Ｃｌを１０〜２００ｐｐｍドープした５〜３０μｍ厚のａ−Ｓｅを主成分とする第２電荷輸送層とからなる積層型正孔輸送層とすると、第１電荷輸送層に潜像極性電荷に対して強い絶縁性を、第２電荷輸送層に輸送極性電荷の高速輸送性をそれぞれ受け持たせることができるので、残像および読取りの応答速度の点で優れた、電荷輸送層として理想的なものにすることができるが、前記第２正孔輪送層を、５〜３０μｍ厚のａ−Ｓｅで置き換えて、読取用光導電層を兼ねる構成としても比較的良好な結果が得られ、製造が簡便となる。
【００１１】
以上のことから、上記特許文献７に記載の画像記録媒体は、高い暗抵抗を有し読取りの応答速度が優れた多層記録媒体であり、全体としてはａ−Ｓｅを主成分とする層から構成されていることが望ましい。
【先行技術文献】
【特許文献】
【００１２】
【特許文献１】米国特許第４１７６２７５号
【特許文献２】米国特許第５２６８５６９号，
【特許文献３】米国特許第５３５４９８２号
【特許文献４】米国特許第４５３５４６８号
【特許文献５】特開平９−５９０６号
【特許文献６】米国特許第４９６１２０９号
【特許文献７】特願平１０−２３２８２４号
【非特許文献】
【００１３】
【非特許文献１】"23027 Method and devisce for recording and transducing an electromagnetic energy pattern";Reserch Disclosure June 1983
【非特許文献２】"X-ray imaging using amorphous selenium";Med Phys.22(12)
【発明の概要】
【発明が解決しようとする課題】
【００１４】
ところで、よく知られているように、アモルファス状態のセレン膜は、製膜時の蒸着過程において、他の物質との界面において界面結晶化（interfacial crystallization）が進行するという問題がある。このため、上記特許文献７に記載のもののうち、ガラス基板などの支持体上に読取光側電極層を製膜した後に、読取用光導電層を製膜するものは、読取用光導電層の蒸着およびその後に続く記録用光導電層の蒸着過程において、電極材料とａ−Ｓｅとの界面において界面結晶化が進行し、電極からの電荷注入が増えるためにＳ／Ｎが低下するという問題が生じる。電極材料として、透明酸化被膜、特にＩＴＯを用いた場合には、電極材料とａ−Ｓｅの界面での界面結晶化が顕著に進行し、Ｓ／Ｎ低下が著しくなるため改善が望まれる。
【００１５】
また、上記のような画像記録媒体においては、被写体を透過した記録用の電磁波により記録用光導電層において生じた潜像極性電荷を蓄電部に蓄積することにより静電潜像の記録が行われ、そして、読取光側電極層を透過した読取用の電磁波により読取用光導電層において生じた電荷対が蓄電部における潜像極性電荷と結合することにより読取りが行われる。
【００１６】
ここで、上記読取用光導電層で発生する電荷対の発生効率は、蓄電部と読取光側電極層との間に形成される電界強度の強さに比例する。従って、被写体を透過した記録用の電磁波の線量が低線量側である場合には、蓄電部に蓄積される潜像極性電荷が少ないため蓄電部と読取光側電極層との間に形成される電界強度が弱くなり、読取用光導電層における電荷対の発生効率が低下する。この電荷対の発生効率の低下は画像記録媒体の読取光に対する感度の低下となり、読取光の光量を増加させることによるコストアップの問題などを招くことになる。
【００１７】
本発明は上記の事情に鑑みてなされたものであり、上記のような画像記録媒体において、界面結晶化の進行を遅らせ、該界面結晶化に起因するＳ／Ｎ低下の問題を軽減・解消することができる画像記録媒体およびその製造方法を提供することを目的とするものである。
【００１８】
また、上記界面結晶化に起因するＳ／Ｎ低下の問題をさらに軽減・解消するとともに読取光に対する感度の向上をも図ることができる画像記録媒体およびその製造方法を提供することを目的とするものである。
【課題を解決するための手段】
【００１９】
本発明の第１の画像記録媒体は、読取用の電磁波に対して透過性を有する支持体上に、読取用の電磁波に対して透過性を有する、例えばＩＴＯなどの透明酸化被膜などからなる第１電極層（読取光側電極層）と、ａ−Ｓｅを主成分とする、読取用の電磁波の照射を受けることにより導電性を呈する読取用光導電層と、記録用光導電層で発生した潜像極性電荷を蓄積する蓄電部と、記録用の電磁波の照射を受けることにより導電性を呈する記録用光導電層と、記録用の電磁波に対し透過性を有する第２電極層（記録光側電極層）とがこの順に積層されてなる画像記録媒体において、第１電極層と読取用光導電層との間に、読取用の電磁波に対し透過性を有する、ａ−Ｓｅの界面結晶化を抑制する抑制層が設けられていることを特徴とするものである。
【００２０】
なお、この抑制層は、界面結晶化を抑制する層であることに加えて、第１電極層から直接電荷が注入されるのを抑制するブロッキング性能や、第１電極層と読取用光導電層の熱膨張率差による熱ストレスを和らげる緩衝性を有すると共に、第１電極層と読取用光導電層を密着強化する層であることが好ましい。
【００２１】
ここで、前記第１電極層の電極が、多数の線状電極を、その長手方向と直交する方向に配列してなるストライプ電極である場合には、抑制層が、各線状電極の上面および側面に亘って連続的に設けられていることが望ましい。
【００２２】
「上面」とは、読取用光導電層側の面を意味する。また、「側面」とは、線状電極の長手方向に延びる２つの側面を意味する。これにより、各線状電極の表面全てが抑制層で覆われることとなる。
【００２３】
なお、界面結晶化を抑制するとの観点からは、上述のように、各線状電極の表面全てを抑制層で覆えば足りるが、製造容易性の観点からは、各線状電極間の支持体の上面にも抑制層が形成されていてもよく、この場合、各線状電極の上面および側面と支持体の上面に亘って連続的に抑制層が設けられることとなる。
【００２４】
抑制層としては、具体的には、前記透過性やブロッキング性能などを持たせつつ、界面結晶化を抑制する層として機能させるのがよく、このためには、該抑制層形成材料を、透明且つブロッキング性能が良好で弾力性を有する、ポリアミド、ポリイミド、ポリエステル、ポリビニルブチラール、ポリビニルピロリドン、ポリウレタン、ポリメチルメタクリレート、ポリカーボネートなどの絶縁性有機ポリマー材料、あるいは有機バインダーと低分子有機材料からなる混合膜などの有機薄膜材料とするのが望ましい。
【００２５】
また、抑制層の厚さは、０．０５〜５μｍ程度にするとよいが、熱ストレス緩衝の点では、０．１〜５μｍの範囲が好ましい一方、残像のない良好なブロッキング性能のためには、０．０５〜０．５μｍの範囲が好ましく、両者のバランスの上では、０．１〜０．５μｍの範囲とするのが望ましい。
【００２６】
なお、第１の画像記録媒体は、上記各層が上記の順番で積層されていればよく、例えば、後述する電荷輸送層などの他の層が上記各層の間に積層されていてもよい。
【００２７】
本発明の第２の画像記録媒体は、読取用の電磁波に対して透過性を有する支持体上に、読取用の電磁波に対して透過性を有する第１電極層（読取光側電極層）と、ａ−Ｓｅを主成分とする、読取用の電磁波の照射を受けることにより導電性を呈する読取用光導電層と、記録用光導電層で発生した潜像極性電荷を蓄積する蓄電部と、記録用の電磁波の照射を受けることにより導電性を呈する記録用光導電層と、記録用の電磁波に対し透過性を有する第２電極層（記録光側電極層）とがこの順に積層されてなる画像記録媒体において、読取用光導電層全体に、または読取用光導電層の第１電極層の電極との界面に、ａ−Ｓｅの界面結晶化を抑制する物質がドープされていることを特徴とするものである。
【００２８】
ここで、読取用光導電層における前記界面に界面結晶化を抑制する物質をドープした場合には、読取用の電磁波の入射面に最も近い場所に界面結晶化を抑制する薄層が実質的に設けられたことになる。
【００２９】
上記ａ−Ｓｅの界面結晶化を抑制する物質としては、例えば、Ａｓ（砒素）が好ましく、そのドープ量は、０．５〜４０ａｔｏｍ％、さらに好ましくは５〜４０ａｔｏｍ％であることが望ましい。ドープ量をこのような範囲とするのは、Ａｓのドープ量が少ないと界面のＳｅ結晶化の防止効果が少なく、逆にＡｓのドープ量が４０％を超えるとＳｅ結晶化とは別の結晶化、例えば、Ａｓ２Ｓｅ３結晶化などが起きやすくなるなど悪影響がでるためである。
【００３０】
なお、読取用光導電層の厚さが、０．０５〜０．５μｍであれば、該読取用光導電層全体にＡｓを０．５〜４０ａｔｏｍ％程度ドープしても、読出し応答に大きな影響を与えない。読取用光導電層の厚さがこれ以上のときには、読取用光導電層内の第１電極層の電極との界面にのみＡｓを０．５〜４０ａｔｏｍ％程度ドープすることが好ましい。
【００３１】
また、Ａｓドープにより正孔あるいは電子トラップが増加するが、これは後述するように、前露光によって生じる界面の光疲労効果の持続性を高め、オフセットノイズの安定化に好都合となる場合がある。
【００３２】
この場合、Ａｓのドープ量によって正孔トラップあるいは電子トラップの増加量とそのバランスを変えることができる。Ａｓ５ａｔｏｍ％程度では正孔トラップが多くなるが、Ａｓ濃度がさらに上がると電子トラップが支配的となっていき、Ａｓのドープ量が４０ａｔｏｍ％付近ではａ―Ａｓ２Ｓｅ３の性質に近くなり電子トラップが多く、電子はほとんど移動できなくなり、正孔のみが移動できるようになる。これらのＡｓドープ量は、第１電極層の材料や、第１電極層と読取用光導電層との間に設けられるブロッキング層の材料などに応じて調整するとよい。
【００３３】
また、Ａｓに加えてＣｌを１〜１０００ｐｐｍ(ａｔｏｍベース；以下同様）程度ドープすれば、電子トラップを増すことができる。また、Ａｓに加えてＮａを１〜１０００ｐｐｍ程度ドープすれば、正孔トラップを増すことができる。これらの追加するドープ材や量は、第１電極層の電極材料や、第１電極層と読取用光導電層との間に設けられるブロッキング層の材料などに応じて調整するとよい。
【００３４】
本発明の製造方法は、上述のような構成の画像記録媒体のうち、第１電極層の電極がストライプ電極であると共に前記抑制層を有するものを製造する方法であり、該抑制層を、線状電極の長手方向に抑制層形成材料を塗布することにより形成することを特徴とするものである。
【００３５】
ここで、線状電極の長手方向に抑制層形成材料を塗布するに際しては、ガラスや有機ポリマーなどの支持体上にストライプ電極を形成した後に、例えば、ディップ法、スプレー法、バーコーティング法、スクリーンコーティング法などを用いるとよい。特に、ディップ法は、溶剤中にストライプ電極が形成された支持体を含浸し引き上げるという操作を繰り返すだけでよく、大サイズものを比較的容易に製造できる。
【００３６】
なお、第２の画像記録媒体は、上記各層が上記の順番で積層されていればよく、例えば、後述する電荷輸送層などの他の層が上記各層の間に積層されていてもよい。
【００３７】
本発明の第３の画像記録媒体は、読取用の電磁波に対して透過性を有する支持体に、読取用の電磁波に対して透過性を有する第１電極層と、ａ−Ｓｅを主成分とする、読取用の電磁波の照射を受けることにより導電性を呈する読取用光導電層と、記録用光導電層で発生した潜像極性電荷を蓄積する蓄電部と、記録用の電磁波の照射を受けることにより導電性を呈する記録用光導電層と、記録用の電磁波に対し透過性を有する第２電極層とがこの順に積層されてなる画像記録媒体において、第１電極層と読取用光導電層との間に、読取用の電磁波に対する透過性を有し、かつ第１電極層に帯電する電荷の読取用光導電層への注入に対してブロッキング性能を有するとともにａ−Ｓｅの界面結晶化を抑制する抑制層が設けられ、読取用光導電層全体に、または読取用光導電層の抑制層との界面に、ａ−Ｓｅの界面結晶化を抑制する物質および第１電極層に帯電する電荷と逆極性の電荷のトラップを増加せしめ、かつ同極性の電荷のトラップを減少せしめる物質がドープされていることを特徴とするものである。
【００３８】
ここで、第３の画像記録媒体の上記抑制層の好ましい形態は第１の画像記録媒体における抑制層と材料および製造方法は同様である。第３の画像記録媒体における抑制層は、第１の画像記録媒体における抑制層と同様にａ−Ｓｅの界面結晶化を抑制するとともに第１電極層に帯電する電荷の読取用光導電層への注入に対してブロッキング性能を有する。このブロッキング性能を有するということは、読取光側電極層から後述する読取用光導電層のブロッキング層との界面に形成される空間電荷層へ電荷が移動するのを妨げ、読取用光導電層のブロッキング層との界面に安定した空間電荷層を形成する性能を有することになる。
【００３９】
また、読取用光導電層全体に、または読取用光導電層の抑制層との界面に、ａ−Ｓｅの界面結晶化を抑制する物質および第１電極層に帯電する電荷と逆極性の電荷のトラップを増加せしめ、かつ同極性の電荷のトラップを減少せしめる物質をドープしたとき、第２の画像記録媒体と同様の機能を果たす他、さらに、記録時において第１電極層に正の電荷、第２電極層に負の電荷が帯電される場合には、読取用光導電層の全体または抑制層との界面に負の空間電荷層を形成し、第１の電極層に負の電荷、第２の電極層に正の電荷が帯電される場合には、読取用光導電層の全体または抑制層との界面に正の空間電荷層を形成する機能をも果たす。
【００４０】
また、上記界面結晶化を抑制する物質としてはＡｓを使用することができ、３〜４０ａｔｏｍ％ドープすることが好ましい。
【００４１】
また、第１電極層に帯電する電荷が正電荷である際には、第１電極層に帯電する電荷と逆極性の電荷のトラップを増加せしめ、かつ同極性の電荷のトラップを減少せしめる物質としてＣｌを利用することができ、１〜１０００ｐｐｍドープすることが好ましい。
【００４２】
また、第１電極層に帯電する電荷が負電荷である際には、第１電極層に帯電する電荷と逆極性の電荷のトラップを増加せしめ、かつ同極性の電荷のトラップを減少せしめる物質としてＮａを利用することができ、１〜１０００ｐｐｍドープすることが好ましい。
【００４３】
また、上記ドープされる領域の厚さは０．０１〜０．１μｍとするのが好ましい。
【００４４】
ここで、上記「ドープされる領域」とは、ａ−Ｓｅの界面結晶化を抑制する物質および第１電極層に帯電する電荷と逆極性の電荷のトラップを増加せしめ、かつ同極性の電荷のトラップを減少せしめる物質の両方が存在する領域を意味する。
【００４５】
また、読取用の電磁波の波長は３５０〜５５０ｎｍとするのが好ましい。
【００４６】
なお、第３の画像記録媒体は、上記各層が上記の順番で積層されていればよく、例えば、後述する電荷輸送層などの他の層が上記各層の間に積層されていてもよい。
【発明の効果】
【００４７】
本発明の第１の画像記録媒体によれば、第１電極層と読取用光導電層との間にａ−Ｓｅの界面結晶化を抑制する抑制層を設けるようにしたので、ＩＴＯなどの電極材料とａ−Ｓｅとの界面に、有機薄膜などからなる抑制層があることにより、電極材料とａ−Ｓｅとの直接接触を妨げることができ、界面におけるＳｅの化学変化を防止し、界面結晶化を防ぐ効果が得られる。したがって、界面結晶化による電極からの電荷注入が増えることがなく、Ｓ／Ｎ低下の問題を解消できる。
【００４８】
また、この抑制層は、ブロッキング層として機能させて電極からの直接注入によるＳ／Ｎ低下を防止するようにしたり、あるいは、読取用光導電層と読取光側電極層の間の熱ストレスを和らげる緩衝層として機能させ、熱ストレスによって、読取用光導電層が破れる、支持体が割れる、あるいは両者が物理的に剥離するなどの、構造的破壊の問題が生じることがないようにすることもできる。
【００４９】
また、第１電極層の電極がストライプ電極の場合にも、抑制層が、線状電極の上面および側面に亘って連続的に形成されているものとすれば、各線状電極の表面全てを抑制層で覆うことができ、前述同様に、界面結晶化を確実に防ぐことができる。
【００５０】
また、有機ポリマー材料などを線状電極の長手方向に塗布するという、簡単な製膜方法を用いて、各線状電極の表面全てを確実にカバーする薄膜を形成することができる。
【００５１】
一方、本発明の第２の画像記録媒体によれば、読取用光導電層全体にａ−Ｓｅの界面結晶化を抑制する物質をドープしたので、読取用光導電層の第１電極層との界面におけるＳｅの化学変化を防止し、界面結晶化を防ぐ効果が得られ、局所的な光導電特性に変化によるＳ／Ｎ低下の問題を解消できる。また、読取用光導電層と第１電極層の電極との界面に、ａ−Ｓｅの界面結晶化を抑制する物質をドープした場合には、読取用の電磁波の最も入射側に、界面結晶化を抑制する薄層を設けたのと実質的に等価となり、上記同様の効果を得ることができる。
【００５２】
また、一般的には、該ドープにより、界面では、正孔あるいは電子のトラップが増加し、光導電層本来の機能が低下するが、前記トラップの増加により光疲労効果の持続性を高めることができるので、付加的効果として、オフセットノイズの安定化に都合がよくなることもある。なお、Ａｓに加えて、ＣｌやＮａを１〜１０００ｐｐｍ程度ドープすることにより、光疲労効果の持続性を都合のよい状態に調整することができる。
【００５３】
また、本発明の第３の画像記録媒体によれば、第１電極層と読取用光導電層との間に、読取用の電磁波に対する透過性を有し、かつ第１電極層に帯電する電荷の読取用光導電層への注入に対してブロッキング性能を有するとともにａ−Ｓｅの界面結晶化を抑制する抑制層を設け、読取用光導電層全体に、または読取用光導電層の抑制層との界面に、ａ−Ｓｅの界面結晶化を抑制する物質および第１電極層に帯電する電荷と逆極性の電荷のトラップを増加せしめ、かつ同極性の電荷のトラップを減少せしめる物質をドープするようにしたので、上記第１および第２の画像記録媒体と同様の効果を得ることができるとともに、さらに読取用光導電層内に負または正の空間電荷層を形成することにより電界強度を強めて電荷対の発生効率を向上することができるので、読取光に対する感度の向上を図ることができる。
【００５４】
また、界面結晶化を抑制する物質としてＡｓを使用し、３〜４０ａｔｏｍ％ドープした場合には、光導電層本来の機能を低下させることなくより効率よく上記空間電荷層を形成することができるので、より電荷対の発生効率の向上を図ることができる。
【００５５】
また、第１電極層に帯電する電荷が正電荷である際、界面結晶化を抑制する物質としてＡｓを使用し、第１電極層に帯電する電荷と逆極性の電荷のトラップを増加せしめ、かつ同極性の電荷のトラップを減少せしめる物質としてＣｌまたはＮａを使用し、ＣｌまたはＮａを１〜１０００ｐｐｍドープした場合には、光導電層本来の機能を低下させることなく、より効率よく上記負または正の空間電荷層を形成することができるので、より電荷対の発生効率の向上を図ることができる。
【００５６】
また、ａ−Ｓｅの界面結晶化を抑制する物質および第１電極層に帯電する電荷と逆極性の電荷のトラップを増加せしめ、かつ同極性の電荷のトラップを減少せしめる物質がドープされる領域の厚さを０．０１〜０．１μｍとした場合には、ドープされる領域の厚さが、読取光の読取用光導電層に対する吸収の深さと同程度以下となるのでより効率よく電荷対の発生効率を向上することができる。
【００５７】
また、読取用の電磁波の波長を３５０〜５５０ｎｍとした場合には、上記同様
より効率よく電荷対の発生効率を向上することができる。
【図面の簡単な説明】
【００５８】
【図１】第１の実施の形態による静電記録体の斜視図（Ａ）およびその一部の断面図（Ｂ）
【図２】読取光側電極層の電極をストライプ電極としたときのドープを説明する図
【図３】第１の実施の形態による静電記録体を用いた静電潜像記録装置と静電潜像読取装置を一体的に表した概略図
【図４】第２の実施の形態による静電記録体の斜視図（Ａ）およびその一部の断面図（Ｂ）
【図５】第３の実施の形態による静電記録体の斜視図（Ａ）およびその一部の断面図（Ｂ）
【図６】第３の実施の形態による静電記録体の製造方法の一例を示した図
【図７】第３の実施の形態による静電記録体の製造途中段階を示した断面図（Ａ），（Ｂ）および他の方法による製造途中段階を示した断面図（Ｃ）
【図８】第３の実施の形態による静電記録体を用いた静電潜像記録装置と静電潜像読取装置を一体的に表した概略図
【図９】第３の実施の形態による静電記録体を用いた記録過程を説明する図
【図１０】第４の実施の形態による静電記録体の斜視図（Ａ）およびその一部の断面図（Ｂ）
【図１１】第４の実施の形態による静電記録体を用いた記録過程および読取過程を説明する図
【図１２】第４の実施の形態による静電記録体において形成される電界強度と読取光の入射面からの深さとの関係を示す図
【発明を実施するための形態】
【００５９】
以下、図面を参照して本発明の実施の形態について説明する。図１は本発明の画像記録媒体の一態様である静電記録体の第１の実施の形態の概略を示す斜視図（Ａ）およびその一部の断面図（Ｂ）である。
【００６０】
この第１の実施の形態の静電記録体１０は、記録光（例えばＸ線などの放射線）に対して透過性を有する記録光側電極層１、この記録光側電極層１を透過した記録光の照射を受けることにより導電性を呈する記録用光導電層２、記録光側電極層１に帯電される電荷（潜像極性電荷）に対しては略絶縁体として作用し、かつ、該潜像極性電荷と逆極性の電荷（輸送極性電荷）に対しては略導電体として作用する電荷輸送層３、読取光（例えば波長５５０ｎｍ以下の青色域光）の照射を受けることにより導電性を呈する読取用光導電層４、読取光に対して透過性を有する読取光側電極層５、読取光に対して透過性を有する支持体８を、この順に配列してなるものである。記録用光導電層２と電荷輸送層３との界面に、記録用光導電層２内で発生した潜像極性電荷を蓄積する蓄電部２３が形成される。なお、以下の各実施形態においては、記録光側電極層１に負電荷を、読取光側電極層５に正電荷を帯電させて、記録用光導電層２と電荷輸送層３との界面に形成される蓄電部２３に潜像極性電荷としての負電荷を蓄積せしめると共に、電荷輸送層３を、潜像極性電荷としての負電荷の移動度よりも、その逆極性となる輸送極性電荷としての正電荷の移動度の方が大きい、いわゆる正孔輸送層として機能させる静電記録体ついて説明する。
【００６１】
この静電記録体１０を製造する際には、上述した順序とは逆に、支持体８の上に読取光側電極層５を製膜（積層）し、その後、順次、読取用光導電層４、電荷輸送層３、記録用光導電層２、記録光側電極層１を製膜（積層）していく。
【００６２】
また、この静電記録体１０の大きさ（面積）は、例えば、２０×２０ｃｍ以上、特に胸部Ｘ線撮影用の場合、有効サイズ４３×４３ｃｍ程度とする。
【００６３】
支持体８としては、読取光に対して透明であることに加えて、環境の温度変化に対して変形可能であり、また支持体８の熱膨張率が読取用光導電層４の物質の熱膨張率の数分の１〜数倍以内、好ましくは両者の熱膨張率が比較的近い物質を使用する。後述するように、本実施形態では読取用光導電層４としてａ−Ｓｅ（アモルファスセレン）を使用するので、Ｓｅの熱膨張率が３．６８×１０−５／Ｋ（４０℃）であることを考慮して、熱膨張率が１．０〜１０．０×１０−５／Ｋ（４０℃）、より好ましくは１．２〜６．２×１０−５／Ｋ（４０℃）、さらに好ましくは、２．２〜５．２×１０−５／Ｋ（４０℃）である物質を使用する。変形可能であり、また熱膨張率がこの範囲の物質としては、有機ポリマー材料を使用することができる。
【００６４】
有機ポリマー材料の具体的な例としては、熱膨張率が７．０×１０−５／Ｋ（４０℃）のポリカーボネートや、熱膨張率が５．０×１０−５／Ｋ（４０℃）のポリメチルメタクリレート（ＰＭＭＡ）などを使用することができる。
【００６５】
これによって、基板としての支持体８と読取用光導電層４（Ｓｅ膜）との熱膨張のマッチングがとれ、特別な環境下、例えば寒冷気候条件下での船舶輸送中などにおいて、大きな温度サイクルを受けても、支持体８と読取用光導電層４との界面で熱ストレスが生じて、両者が物理的に剥離する、読取用光導電層４（Ｓｅ膜）が破れる、あるいは支持体８が割れるなど、熱膨張差による破壊の問題が生じることがない。さらに、ガラス基板に比べて有機ポリマー材料は衝撃に強いというメリットがある。
【００６６】
記録光側電極層１および読取光側電極層５としては、それぞれ記録光あるいは読取光に対して透過性を有するものであればよく、例えば、共に、ネサ皮膜（ＳｎＯ２）、ＩＴＯ（Indium Tin Oxide）、アモルファス状光透過性酸化膜であるＩＤＩＸＯ（Idemitsu Indium X-metal Oxide ；出光興産（株））などを５０〜２００ｎｍ厚にして用いることができる。なお、記録光としてＸ線を使用し、記録光側電極層１側から該Ｘ線を照射して画像を記録する場合、可視光に対する透過性が不要であるから、記録光側電極層１は、例えば１００ｎｍ厚のＡｌやＡｕなどを用いることもできる。
【００６７】
なお、各電極層１，５は、本実施形態のように、その全体が電極のみからなるもの（いわゆる平板電極）であってもよいし、例えば、線状電極を、その長手方向と直行する方向に配列してなるストライプ電極を有するものであってもよい。後者の場合において、各線状電極の間に絶縁物が配される場合には、線状電極と絶縁物とにより電極層が構成される一方、後述する第３の実施の形態のように、絶縁物が配されることなく、次の層が直ちに積層される場合には、ストライプ電極のみで電極層が構成される。
【００６８】
記録用光導電層２としては、記録光の照射を受けることにより導電性を呈するものであればよく、例えば、ａ−Ｓｅ，ＰｂＯ，ＰｂＩ２などの酸化鉛（II）やヨウ化鉛（II），Ｂｉ１２（Ｇｅ，Ｓｉ）Ｏ２０，Ｂｉ２Ｉ３／有機ポリマーナノコンポジットなどのうち少なくとも１つを主成分とする光導電性物質が適当であるが、本実施の形態では、放射線に対して比較的量子効率が高く、また暗抵抗が高いなどの点で優れているａ−Ｓｅを使用する。
【００６９】
このａ−Ｓｅを主成分とする記録用光導電層２の厚さは、記録光を十分に吸収できるようにするため、５０μｍ以上１０００μｍ以下であるのが好ましい。
【００７０】
電荷輸送層３としては、記録光側電極層１に帯電される負電荷の移動度と、その逆極性となる正電荷の移動度の差が大きい程良く（例えば１０２以上、望ましくは１０３以上）、ポリＮ−ビニルカルバゾール（ＰＶＫ）、N,N'−ジフェニル−N,N'−ビス（３−メチルフェニル）−〔1,1'−ビフェニル〕−4,4'−ジアミン（ＴＰＤ）やディスコティック液晶などの有機系化合物、或いはＴＰＤのポリマー（ポリカーボネート、ポリスチレン、ＰＵＫ）分散物，Ｃｌを１０〜２００ｐｐｍドープしたａ−Ｓｅなどの半導体物質が適当である。特に、有機系化合物（ＰＶＫ，ＴＰＤ、ディスコティック液晶など）は光不感性を有するため好ましく、また、誘電率が一般に小さいため電荷輸送層３と読取用光導電層４の容量が小さくなり読取時の信号取り出し効率を大きくすることができる。なお、「光不感性を有する」とは、記録光や読取光の照射を受けても殆ど導電性を呈するものでないことを意味する。
【００７１】
また、例えば、その膜厚垂直方向の電荷移動度を膜厚水平方向の電荷移動度よりも大きいものを使用すれば、輸送極性電荷が厚み方向には高速で移動でき横方向には移動しにくい電荷輸送層とすることができるので、鮮鋭度を向上させることができる。具体的な材料としては、ディスコティック液晶，ヘキサペンチロキシトリフェニレン（hexapentyloxytriphenylene（Physical Review LETTERS 70.4,1933参照）），中心部コアがπ共役縮合環あるいは遷移金属を含有するディスコティック液晶群（EKISHO VOL No.1 1997 P55参照）などが好適である。
【００７２】
また、この電荷輸送層３を、記録用光導電層２に帯電される電荷すなわち潜像極性電荷と同極性の電荷に対しては略絶縁体として作用する性質を有する材料からなる第１電荷輸送層と、潜像極性電荷と逆極性の電荷すなわち輸送極性電荷に対して略導電体として作用する性質を有する材料からなる第２電荷輸送層とを少なくとも含み、第１電荷輸送層が記録用光導電層２側となり第２電荷輸送層が読取用光導電層４側となるように積層した積層型正孔輸送層とすれば、第２電荷輸送層に輸送極性電荷の高速輸送性を受け持たせ、第１電荷輸送層に潜像極性電荷に対して強い絶縁性を受け持たせることができるので、残像および読取りの応答速度の点で優れた、電荷輸送層として理想的なものにすることができる。具体的には、第２電荷輸送層の方が第１電荷輸送層よりも膜厚が厚くなるように、第１電荷輸送層を有機物であるＰＶＫあるいはＴＰＤのうち少なくとも一方からなる０．１〜１μｍ厚の層とし、第２電荷輸送層をＣｌが１０〜２００ｐｐｍドープされた５〜３０μｍ厚のａ−Ｓｅ層とすればよい。
【００７３】
また、ＰＶＫからなる層とＴＰＤからなる層を比較すると、ＰＶＫからなる層は、潜像極性電荷（上記例では負極性）と同極性の電荷に対しては略絶縁体として作用する性質がＴＰＤからなる層より強く、ＴＰＤからなる層は、輸送極性電荷（上記例では正極性）に対して略導電体として作用する性質がＰＶＫからなる層より強いので、ＴＰＤからなる層とＰＶＫからなる層とを、ＴＰＤからなる層が読取用光導電層側となりＰＶＫからなる層が記録用光導電層側となるように積層した電荷輸送層としてもよい。
【００７４】
なお、２層に限らず、さらに複数の層からなるものとしてもよいが、この場合に各層を積層する際には、各層の上記各性質を夫々比較したときに、潜像極性電荷と同極性の電荷に対しては略絶縁体として作用する性質が比較的強い層が記録用光導電層側となり、輸送極性電荷に対して略導電体として作用する性質が比較的強い層が読取用光導電層側となるように積層すればよい。
【００７５】
読取用光導電層４としては、読取光の照射を受けることにより導電性を呈するものであればよく、例えば、ａ−Ｓｅ，Ｓｅ−Ｔｅ，Ｓｅ−Ａｓ−Ｔｅ，無金属フタロシアニン，金属フタロシアニン，ＭｇＰｃ（Magnesium phtalocyanine），ＶｏＰｃ（phaseII of Vanadyl phthalocyanine），ＣｕＰｃ（Cupper phtalocyanine）などのうち少なくとも１つを主成分とする光導電性物質が好適である。
【００７６】
また、近紫外から青の領域の波長（３００〜５５０ｎｍ）の電磁波に対して高い感度を有し、赤の領域の波長（７００ｎｍ以上）の電磁波に対して低い感度を有するもの、具体的には、ａ−Ｓｅ，ＰｂＩ２，Ｂｉ１２（Ｇｅ，Ｓｉ）Ｏ２０，ペリレンビスイミド（Ｒ＝ｎ−プロピル），ペリレンビスイミド（Ｒ＝ｎ−ネオペンチル）のうち少なくとも１つを主成分とする光導電性物質を使用すれば、バンドギャップが大きく熱による暗電流の発生が小さい読取用光導電層４にすることができるので、読取時に、近紫外から青の領域の波長の電磁波を走査露光するようにすれば、暗電流によるノイズを小さくすることができる。
【００７７】
また、電荷輸送層３と読取用光導電層４との厚さの合計は記録用光導電層２の厚さの１／２以下であることが望ましく、薄ければ薄いほど（例えば、１／１０以下、さらには１／２０以下など）読取時の応答性が向上する。
【００７８】
特に、０．０５〜０．５μｍ厚のａ−Ｓｅとすれば、暗抵抗が非常に高くなるので好ましい。以上のことから、本実施形態では、読取用光導電層４を、ａ−Ｓｅを主成分とする０．０５〜０．５μｍ厚の層とする。
【００７９】
なお、電荷輸送層３における「Ｃｌを１０〜２００ｐｐｍドープしたａ−Ｓｅ」からなる５〜３０μｍ厚の第２正孔輪送層を、５〜３０μｍ厚のａ−Ｓｅで置き換え、読取用光導電層４を兼ねる構成とすることもできる。また、この構成の場合、静電記録体１０の製造が比較的簡便となる。
【００８０】
ここで、上述したようにアモルファス状態のセレン膜は、製膜時の蒸着過程において、他の物質との界面において界面結晶化が進行するという問題を有する。本発明の静電記録体１０も、支持体８上に読取光側電極層５を製膜した後に読取用光導電層４を製膜するので、読取用光導電層４の蒸着過程において、電極材料とａ−Ｓｅとの界面において界面結晶化が進行し、電極からの電荷注入が増えるためにＳ／Ｎが低下するという問題が生じ得る。電極材料として、透明酸化被膜、特にＩＴＯを用いた場合には、電極材料とａ−Ｓｅの界面での界面結晶化が顕著に進行し、Ｓ／Ｎ低下が著しくなる。
【００８１】
ところが、本発明の静電記録体１０には、読取用光導電層４の読取光側電極層５の電極との界面に、読取用光導電層４をなすａ−Ｓｅの界面結晶化を抑制する物質がドープされ、該ドープにより、実質的に、界面結晶化を抑制する薄層が形成されている。
【００８２】
本実施の形態においては、界面結晶化を抑制する物質として、Ａｓ（砒素）を用いており、そのドープ量は０．５〜４０％ａｔｏｍ程度としている。ドープ量をこのような範囲とするのは、Ａｓのドープ量が少ないと界面のＳｅ結晶化の防止効果が少なく、逆にＡｓのドープ量が４０％を超えるとＳｅ結晶化とは別の結晶化、例えば、Ａｓ２Ｓｅ３結晶化などが起きやすくなるなど悪影響がでるためである。なお、Ａｓに限らず、界面結晶化を抑制する性質を有していればその他の物質をドープしてもよい。
【００８３】
なお、読取用光導電層４の厚さを０．０５〜０．５μｍにすれば、暗抵抗が高く、しかも読取用光導電層４全体にＡｓを０．５〜４０ａｔｏｍ％程度ドープしても、読出し応答に大きな影響を与えない。一方、読取用光導電層４の厚さがこれ以上のときには、読取用光導電層４内の読取光側電極層５との界面にのみドープするようにした方が好ましい。
【００８４】
なお、図２に示すように、読取光側電極層５の電極を、多数のエレメント（線状電極）６ａを配列してなるストライプ電極６とする場合には、読取用光導電層４と各エレメント６ａの上面および側面に亘る界面にＡｓをドープし、界面結晶化を確実に防ぐようにする。なお、段差部分でドープ量に多少差があってもよく、この場合エレメント６ａの上面における界面でのドープ量が０．５〜４０ａｔｏｍ％程度であればよい。
【００８５】
ところで、読取光側電極層５の電極とａ−Ｓｅとが直接接触すると、両者の界面に障壁電界が形成され、記録光の照射がない領域（放射線の線量が０ｍＲ領域）であっても、読取光の照射によって電流が流れ、いわゆる光起電力ノイズが発生しオフセットノイズが生じることも知られている。
【００８６】
この光起電力ノイズを抑制するために、本願出願人は、特願平11-194546号において、両電極層１，５の電極を同電位にした状態で読取用光導電層４に前露光光を照射する空読みを行ない、該空読みを停止した後、両電極間に記録用電圧を印加した状態で記録光を照射して静電潜像の記録を行なうことにより、前露光光が照射された、読取用光導電層４と読取光側電極層５との界面である光入射界面（電子−ホールペア形成領域）に、光疲労状態（トラップ蓄積状態）を一時的に形成し、読取光を照射した際に生じ得る光起電力ノイズを該光疲労状態によって低減すると共に安定化する方法を提案している。
【００８７】
上述したように、本実施の形態の静電記録体１０における読取用光導電層４の読取光側電極層５（詳しくは電極）との界面、すなわち光入射界面には、Ａｓがドープされており、該ドープにより、該光入射界面では正孔および電子のトラップが増加している。ここで、前露光は、光の当たった界面に光疲労状態（トラップ蓄積状態）を形成することにより、光起電力ノイズを抑制しようとするものであるから、前記Ａｓドープによる正孔あるいは電子トラップの増加があった方が、前露光によって生じる界面の光疲労効果を持続させられるので、オフセットノイズの安定化にむしろ都合がよいということになる。なお、キャリア走行性は、ドープされていない部分が担うことになる。
【００８８】
ただし、Ａｓドープによる正孔および電子のトラップ増加量をコントロールすることは難しく、Ａｓドープだけで前記光疲労効果の持続を都合のよい状態にすることは容易ではない。しかしながら、この場合、Ａｓに加えて、例えば、Ｃｌを１〜１０００ｐｐｍ程度ドープすれば電子トラップを増すことができ、また、Ｎａを１〜１０００ｐｐｍ程度ドープすれば正孔トラップを増すことができるから、これらの追加するドープ材や量をコントロールすることで、前記光疲労効果の持続を都合のよい状態にすることができる。なお、ＣｌとＮａのいずれをどの程度ドープするかは、読取光側電極層５の電極材料に応じて調整するとよい。また後述するように、読取光側電極層５と読取用光導電層４との間にブロッキング層を設ける場合には、該ブロッキング層の材料に応じても調整するとよい。
【００８９】
なお、アモルファス状態のセレン膜は、時間とともに結晶化が進行し、その特性、特に暗抵抗特性が低下するという問題、いわゆるバルク結晶化の問題を生じやすく、該バルク結晶化は、特に非ドープ純ａ−Ｓｅの場合に顕著に現れ、また、温度が高いとより速く進行するということもよく知られている。
【００９０】
このため、記録用光導電層２、読取用光導電層４、および電荷輸送層３として、非ドープ純ａ−Ｓｅを多く使用したときには、静電記録体１０は、使用温度条件および寿命が厳しく制限されるという問題も生じる。
【００９１】
一方、よく知られているように、バルク結晶化を防止するために、所定の物質、特にＡｓをドープすると、該バルク結晶化の進行を遅くすることができる。ところが、多量のＡｓをａ−Ｓｅにドープすると、例えば、Ａｓ２Ｓｅ３結晶化が起きやすくなるなど悪影響がでるため、０．１〜０．５ａｔｏｍ％程度の微量ドープ、より好ましくは０．３３ａｔｏｍ％程度とする。このドープ量は、上述した界面結晶化を抑制するためのドープ量よりも少なく、少なくとも１／１０以下とするのが好ましい。
【００９２】
また、前記弊害を積極的に防止するために、Ａｓをドープすると同時に、１０〜５０ｐｐｍのＣｌを微量ドープする。このとき、文献“Time-of-Flight Study of Compensation Mechanism in a-Se Alloys”(JOURNAL OF IMAGING SCIENCE AND TECHNOLOGY/ Vol.41 ,Number 2 Mar./Apr. 1997)に記載されているように、純ａ−Ｓｅに対し、０．３３ａｔｏｍ％のＡｓをドープすると同時に、約３０〜４０ｐｐｍのＣｌを添加すると、Ａｓドープによる正孔トラップ増加をＣｌドープにより理想的に補償することができるので、両者をドープする際には、Ａｓが０．３３ａｔｏｍ％でＣｌが３０〜４０ｐｐｍの比を維持するようにすることが望ましい。
【００９３】
このような微量ドープを純ａ−Ｓｅに対して施すという手法を、ａ−Ｓｅを主成分とする記録用光導電層２や読取用光導電層４に施すことにより、大きな弊害を生じることなく、Ｓ／Ｎがよく、比較的高温での使用に耐えることができ、長寿命の画像記録媒体を実現することができる。なお、読取用光導電層４と読取光側電極層５との界面に上記界面結晶化を抑制するＡｓドープなどを行なうと共に、読取用光導電層４にバルク結晶化を抑制するＡｓドープなどを行なうこともできる。この際には、前記界面と読取用光導電層４層内部とでドープ量が異なるだけである。また、バルクおよび界面の両結晶化の臨界点である０．５ａｔｏｍ％でＡｓドープを行なった場合には、前記界面においてはバルクおよび界面の両結晶化を抑制することができる。
【００９４】
一方、電荷輸送層３を正孔輸送層として機能させる場合、Ａｓをドープ材として用いると、正孔トラップの増加により、正孔輸送層としての機能が低下し、場合によっては、その機能を失うことになる。したがって、正孔輸送層として機能する電荷輸送層３に対しては、バルク結晶化防止のために、単にＡｓのみをドープすることは好ましくない。一方、上述のように、Ａｓドープによる正孔トラップ増加をＣｌドープにより補償することができるので、正孔輸送層として機能する、Ｃｌを１０〜２００ｐｐｍドープしたａ−Ｓｅからなる電荷輸送層３のバルク結晶化防止のためには、Ａｓを０．１〜０．５ａｔｏｍ％、Ｃｌを２０〜２５０ｐｐｍドープすれば、正孔輸送層としての機能を低下させることなく、バルク結晶化の進行を遅らせることができる。なお、この場合においても、Ａｓが０．３３ａｔｏｍ％でＣｌが３０〜４０ｐｐｍの比を維持するようにすると、正孔輸送層としての機能を殆ど低下させることがない。
【００９５】
次に、上記構造の静電記録体１０に画像情報を静電潜像として記録し、さらに記録された静電潜像を読み出す基本的な方法について簡単に説明する。図３は静電記録体１０を用いた静電潜像記録装置と静電潜像読取装置を便宜的に一体的に表した概略図であり、記録装置と読取装置とをあわせて記録読取システムという。なお、図では、支持体８を省略して示している。
【００９６】
この記録読取システムは、静電記録体１０と、記録光照射手段９０と、接続手段Ｓ１と、電源７０と、接続手段Ｓ２および検出アンプ８１からなる電流検出回路８０と、読取光走査手段９２とからなり、静電潜像記録装置部分は静電記録体１０、電源７０、記録光照射手段９０、および接続手段Ｓ１からなり、静電潜像読取装置部分は静電記録体１０、電流検出回路８０、および接続手段Ｓ２からなる。
【００９７】
検出アンプ８１はオペアンプ８１ａと帰還抵抗８１ｂとからなる、いわゆる電流電圧変換回路となっている。なお、検出アンプ８１は、このようなものに限らず、例えばチャージアンプ構成としてもよい。
【００９８】
静電記録体１０の記録光側電極層１は接続手段Ｓ１を介して電源７０の負極に接続されるとともに、接続手段Ｓ２の一端（出力側）にも接続されている。接続手段Ｓ２の他端の一方はオペアンプ８１ａの反転入力端子（−）に接続され、静電記録体１０の読取光側電極層５、電源７０の正極、接続手段Ｓ２の他端の他方並びにオペアンプ８１ａの非反転入力端子（＋）は接地されている。
【００９９】
記録光側電極層１の上面には被写体９が配設されており、被写体９は放射線L1に対して透過性を有する部分９ａと透過性を有しない遮断部（遮光部）９ｂが存在する。記録光照射手段９０はＸ線などの放射線L1を被写体９に一様に爆射するものであり、読取光走査手段９２はレーザ光などの読取光L2を図２中の矢印方向へ走査露光するものであり、読取光L2は細径に収束されたビーム形状をしていることが望ましい。
【０１００】
静電記録体１０に静電潜像を記録する際には、先ず、接続手段Ｓ２を開放状態にして、接続手段Ｓ１をオンし記録光側電極層１と読取光側電極層５との間に電源７０による直流電圧Ｅｄを印加し、電源７０から負の電荷を記録光側電極層１に、正の電荷を読取光側電極層５に帯電させる。これにより、静電記録体１０には記録光側電極層１と５との間に平行な電場（電界）が形成される。
【０１０１】
次に記録光照射手段９０から放射線L1を被写体９に向けて一様に爆射する。放射線L1は被写体９の透過部９ａを透過し、さらに記録光側電極層１をも透過する。記録用光導電層２はこの透過した放射線L1（この被写体９以降の放射線が記録光となる）を受け、放射線L1の線量（光量）に応じた電子（負電荷；本例の潜像極性電荷）とホール（正電荷；本例の輸送極性電荷）の電荷対が生じ、導電性を呈するようになる。
【０１０２】
記録用光導電層２中に生じた正電荷は該光導電層２中を記録光側電極層１に向かって高速に移動し、記録光側電極層１と光導電層２との界面で記録光側電極層１に帯電している負電荷と電荷再結合して消滅する。一方、光導電層２中に生じた負電荷は光導電層２中を電荷輸送層３に向かって移動する。電荷輸送層３は記録光側電極層１に帯電した電荷と同じ極性の潜像極性電荷（本例では負電荷）に対して絶縁体として作用するものであるから、光導電層２中を移動してきた負電荷は、光導電層２と電荷輸送層３との界面に形成される蓄電部２３で停止し、この界面（蓄電部２３）に蓄積される。蓄積される電荷量は光導電層２中に生じる負電荷の量、すなわち、放射線L1の被写体９を透過した量によって定まる。一方、放射線L1は被写体９の遮光部９ｂを透過しないから、静電記録体１０の遮光部９ｂの下部にあたる部分は何ら変化を生じない。
【０１０３】
このようにして、被写体９に放射線L1を爆射することにより、被写体像に応じた電荷を記録用光導電層２と電荷輸送層３との界面に形成される蓄電部２３に蓄積することができるようになる。尚、この蓄積せしめられた潜像極性電荷が担持する被写体像を静電潜像という。上記説明で明らかなように、本発明にかかる静電記録体１０に静電潜像を記録する装置の構成は極めて簡単なものであり、記録作業も極めて簡単なものとなる。
【０１０４】
このようにして記録した静電潜像を読み取る際には、接続手段Ｓ１を開放し電源供給を停止すると共に、接続手段Ｓ２を一旦接地側に接続し、静電記録体１０の両電極層１，５を同電位にして電荷の再配列を行なった後に、接続手段Ｓ２を検出アンプ８１側に接続する。
【０１０５】
次に、読取光走査手段９２により、読取光L2で静電記録体１０の読取光側電極層５側を走査する。読取光L2は読取光側電極層５を透過し、読取光L2が照射された読取用光導電層４は該走査に応じて導電性を呈するようになる。これは記録用光導電層２が放射線L1の照射を受けて正負の電荷対が生じることにより導電性を呈するのと同様に、読取光L2の照射を受けて正負の電荷対が生じることに依存するものである。
【０１０６】
潜像極性電荷が蓄積されている蓄電部２３（記録用光導電層２と電荷輸送層３との界面）と読取光側電極層５との間には、読取用光導電層４と電荷輸送層３の合計厚さと、潜像極性電荷の量に応じて、電界が形成されている。ここで、電荷輸送層３は輸送極性電荷（本例では正電荷）に対しては導電体として作用するものであるから、読取用光導電層４に生じた正電荷は蓄電部２３の潜像極性電荷に引きつけられるように電荷輸送層３の中を急速に移動し、蓄電部２３で潜像極性電荷と電荷再結合して消滅する。一方、読取用光導電層４に生じた負電荷は読取光側電極層５の正電荷と電荷再結合して消滅する。光導電層４は読取光L2により十分な光量でもって走査されており、蓄電部２３に蓄積されている潜像極性電荷が担持する静電潜像が全て電荷再結合により消滅せしめられる。このように、静電記録体１０に蓄積されていた電荷が消滅するということは、静電記録体１０内に電荷の移動による電流が流れたことを意味する。静電記録体１０には電流検出回路８０が接続されており、この電流を外部に取り出して検出アンプ８１で検出する（電圧信号に変換する）ことにより、画像信号が得られる。
【０１０７】
なお、読取用光導電層４と電荷輸送層３との合計厚さ（両者の厚さの和）が記録用光導電層２の厚さに較べて薄ければ薄いほど電荷の移動が急速に行なわれるようになるので、読取りを高速に行なうことができるようになる。さらに、電荷輸送層３における負電荷の移動度が正電荷の移動度より十分小さければ（例えば１／１０３以下）、蓄積電荷の蓄積性が向上し、静電潜像の保存性が向上することとなる。
【０１０８】
次に、静電記録体の第２の実施の形態について説明する。図４は第２の実施の形態の静電記録体の概略を示す斜視図（Ａ）およびその一部の断面図（Ｂ）である。
【０１０９】
この第２の実施の形態の静電記録体１０は、読取用光導電層４と読取光側電極層５との間に、読取光に対して透過性を有し、且つ読取光側電極層５の電極からの電荷注入に対しブロッキング性能を有する（障壁電位を有する）ブロッキング層７が設けられている点が第１の実施の形態のものと異なる。
【０１１０】
第１の実施の形態のように、ブロッキング層が設けられていない場合には、読取光側電極層５（の電極）に帯電した電荷（本例においては正電荷）の一部には読取用光導電層４に直接注入されるものが存在し、読取用光導電層４に直接注入された正電荷が電荷輸送層３内を移動し、蓄積電荷（潜像極性電荷）と電荷再結合して蓄積電荷を消滅せしめるようになる。この電荷再結合による蓄積電荷の消滅は、読取光の照射により生ずるものではないため、いわゆるノイズ成分となるものである。一方、本実施の形態のように、読取光側電極層５と読取用光導電層４との間に有機薄膜からなるブロッキング層７を積層することにより、読取光側電極層５に帯電した正電荷は、障壁電位のため読取用光導電層４に注入されるようなことがなくなり、正電荷の直接注入によるノイズの発生を防止できる。
【０１１１】
ここで、上述のように、アモルファス状態のセレン膜は、他の金属との界面において界面結晶化が進行する。ところが、この第２実施形態の静電記録体１０には、読取光側電極層５と読取用光導電層４との間に有機薄膜からなるブロッキング層７が設けられているので、該ブロッキング層７を、ａ−Ｓｅの界面結晶化を抑制する抑制層として機能させることができ、読取光側電極層５の電極材料と読取用光導電層４のａ−Ｓｅとの直接接触を妨げることで、界面におけるＳｅの化学変化を防止し、界面結晶化を防ぐ効果が得られる。したがって、電極からの電荷注入が増えることがなく、界面結晶化によるＳ／Ｎ低下の問題を解消できる。
【０１１２】
また、本実施の形態では、このブロッキング層７として、弾力性のある材質のものを用い、該ブロッキング層７を、支持体８と読取用光導電層４との間の熱ストレスを和らげる（以下熱ストレス緩衝という）緩衝層としても機能させることとする。なお、このブロッキング層７は、読取用光導電層４と読取光側電極層５とを密着強化する層としても機能させるのが好ましい。
【０１１３】
ブロッキング層７に熱ストレス緩衝の機能を持たせると、読取用光導電層４と支持体８との間の熱膨張差による熱ストレスを該ブロッキング層７の機械的ストレスの緩衝作用によって和らげることができるので、支持体８としては、読取用光導電層４の熱膨張率を考慮することなく、その材質を選択できる。例えば、ガラスなどを用いた場合でも、支持体８としてのガラス基板と読取用光導電層４としてのＳｅ膜との熱膨張のミスマッチングを緩和する熱ストレス緩衝効果が生じ、第１の実施の形態と同様に、特別な環境下においても、熱膨張差による破壊の問題が生じることがない。
【０１１４】
ここで、ブロッキング層７を、ａ−Ｓｅの界面結晶化を抑制する抑制層として機能させると共に熱ストレスを和らげる緩衝層としても機能させるには、例えば、弾力性に富んだ有機薄膜の層とすることが好ましい。この有機薄膜としては、例えば米国特許第4,535,468号に示されているポリアミド（polyamide）やポリイミド（polyimide）、あるいは、ポリエステル、ポリビニルブチラール、ポリビニルピロリドン、ポリウレタン、ポリメチルメタクリレート、ポリカーボネートなどの、読取光（例えば青光）に透明であり、且つ正孔ブロッキング性能の良好な、絶縁性有機ポリマーの薄膜を使用することができる。また、有機バインダーと、約０．３パーセント〜３パーセント重量比（by weight） のニグロシン（nigrosine） などの低分子有機材料からなる混合膜の薄層を使用することもできる。
【０１１５】
有機薄膜の膜厚としては、０．０５〜５μｍ程度にするとよいが、熱ストレス緩衝の点では、０．１〜５μｍの範囲が好ましい一方、残像のない良好なブロッキング性能のためには、０．０５〜０．５μｍの範囲が好ましく、両者のバランスの上では、０．１〜０．５μｍの範囲とするとよい。
【０１１６】
次に、静電記録体の第３の実施の形態について説明する。図５は第３の実施の形態の静電記録体の概略を示す斜視図（Ａ）およびその一部の断面図（Ｂ）である。図６は該静電記録体の製造方法の一例を、途中段階まで示した図である。
【０１１７】
この第３の実施の形態の静電記録体１０は、上記第２の実施の形態のものにおいて、読取光側電極層の電極を、多数のエレメント（線状電極）６ａを画素ピッチで配列してなるストライプ電極６とした点が異なる。この場合、各エレメント６ａの間に絶縁物が配されることなく、次の層であるブロッキング層７が直ちに積層されており、ストライプ電極６のみで読取光側電極層５が構成される。
【０１１８】
この第３の実施の形態の静電記録体１０のブロッキング層７は、上記第２の実施の形態のものと同様に、ａ−Ｓｅの界面結晶化を抑制する抑制層として機能させることができ、界面結晶化によるＳ／Ｎ低下の問題を解消できる。
【０１１９】
なお、読取光側電極層５の電極をストライプ電極６とする目的は、後述するように、ストラクチャノイズの補正を簡便にしたり、容量を低減することにより画像のＳ／Ｎを向上させたり、静電潜像をストライプ電極に対応して局在化させることにより電界強度を強めて読取りの効率を向上させＳ／Ｎを向上させたり、並列読取り（主に主走査方向）を行なって読出時間の短縮を図ることなどである。
【０１２０】
第３の実施の形態の静電記録体１０を製造する際には、先ず、支持体８の上に、ＩＴＯ、あるいはエッチングのし易いＩＤＩＸＯなどの透明酸化被膜を所定の厚さ（例えば２００ｎｍ程度）となるように製膜して読取光側電極層５を形成する（図６（Ａ）参照）。
【０１２１】
そして、ＩＴＯ膜などを製膜した後、フォトエッチングなどの処理を行なって、エレメント６ａを形成してストライプ電極６とする（図６（Ｂ）参照）。この方法によれば、例えば、医療用途として好適な、画素ピッチ５０〜２００μｍ程度の、高精細なストライプパターンを安価に形成することができる。
【０１２２】
なお、ＩＤＩＸＯはエッチングし易い膜であり、エレメント６ａをなす電極部材としてこのＩＤＩＸＯを用いると、エッチング処理の際に、支持体８を溶かす虞れが少なくなり、支持体８の選択範囲も広くなる。
【０１２３】
次に、緩衝層としても機能するブロッキング層７をなすブロッキング層形成材料を、エレメント６ａに沿うようにエレメント６ａの長手方向に塗布して所定の厚さ（例えば２００ｎｍ程度）となるように製膜する。第２の実施の形態のように、読取光側電極層５が平面状のときには、塗布方向を問題とすることがなく、例えばスピンコーティングなどの方法を用いて塗布することもできるが、第３の実施の形態のものは、前記スピンコーティングを用いるのは好ましくない。
【０１２４】
なお、熱ストレスに対する緩衝層としても機能するブロッキング層７を、エレメント６ａの長手方向に塗布して製膜するに際しては、支持体８上にストライプ電極６を形成した後に、例えば、ディップ法（dippinng），スプレー法（Spraying）、バーコーティング法、スクリーンコーティング法など、部材、ノズルあるいは刷毛などを１次元的に移動させて塗布する方法を用いるとよい。
【０１２５】
図６（Ｃ）は、ディップ法の一例を簡単に示したものである。このディップ法は、容器４０内に、ブロッキング層７用の材料液７０を充填し、支持体８上にストライプ電極６が形成された部材１１を、エレメント６ａの長手方向に沿って、液７０中に浸し引き上げるという方法である。この方法は、部材１１、すなわち、静電記録体１０のサイズが大きい場合でも、それに応じた容器４０を用いるだけで対応でき、含浸と引き上げの繰り返しで膜厚を調整できるので、大サイズの自由な膜厚のものを、簡単に製造できるというメリットがある。
【０１２６】
図７（Ａ）は、エレメント６ａの長手方向に塗布してブロッキング層７を製膜した状態を示した断面図である。図示するように、ブロッキング層７がエレメント６ａのエッジで非連続となることなく、エレメント６ａの上面６ｂおよび側面６ｃと支持体８の上面８ａに亘って連続的に良好に塗布され、各エレメント６ａの表面全てがブロッキング層７で覆われている。
【０１２７】
また、透明酸化被膜からなるエレメント６ａの長手方向の抵抗（線抵抗）を小さくするために、透明酸化被膜を比較的厚くする（例えば２０００Å程度）場合においても、有機ポリマーをエレメント６ａの長手方向に塗布することにより、図７（Ｂ）に示すように、エッジ段差が大きくかつ急峻である場合であっても、例えば、５０〜５００ｎｍ（０．０５〜０．５μｍ）程度の連続的な薄膜が良好に形成でき、良好なブロッキング特性や界面結晶化抑制特性が得られる。また、塗りを繰り返すことで、さらに５μｍ程度の厚さにすることもできる。
【０１２８】
また、第２の実施の形態のものと同様に、ブロッキング層７に緩衝層としての機能を持たせることができるので、読取用光導電層４と支持体８との間の熱膨張差による熱ストレスを和らげることができ、第１および第２実施形態と同様に、特別な環境下においても、熱膨張差による破壊の問題が生じることがない。
【０１２９】
これに対して、厚さ２０００Å程度の薄膜ＩＴＯを形成した後に、５００Å程度のＣｅＯ２を抵抗加熱真空蒸着により積層して製膜した場合には、図７（Ｃ）に示すように、エレメント６ａと支持体８のエッジ段差が大きくかつ急峻であるために、ＣｅＯ２からなるブロッキング膜がエッジ全体をカバーできず、図７（Ｂ）に示す状態の膜を形成することはできない。このため、エッジ部分のブロッキング膜が形成されていない、図７（Ｃ）中６０で示す部分からの暗電流注入を阻止しきれずに、ブロッキング性能が悪化し、Ｓ／Ｎが低下するという問題を生じる。この問題は、該エレメント６ａ（読取光側電極層５）が厚ければ厚いほど、エッジ段差が大きくなるので、全面を連続的にカバーするブロッキング膜を形成しにくくなり、ブロッキング性能の悪化が顕著になる。
【０１３０】
次に、第３の実施の形態の静電記録体１０に画像情報を静電潜像として記録し、さらに記録された静電潜像を読み出す基本的な方法について簡単に説明する。図８は第３の実施の形態の静電記録体１０を用いた記録読取システムを表した概略図である。なお、図では、支持体８を省略して示している。
【０１３１】
この記録読取システムは、各エレメント６ａごとに検出アンプ８１を個別に接続していること、エレメント６ａの長手方向と直交する方向（主走査方向）に延びた、読取光としてのライン光でエレメント６ａの長手方向（副走査方向）に走査して画像信号を取得する点が第１の実施の形態用のシステムと異なる。
【０１３２】
読取光走査手段９３は、ライン状に略一様な読取光L2を読取光側電極層５のエレメント６ａと略直交させつつ、エレメント６ａの長手方向（図中の矢印方向）に走査するものである。ストライプ電極６を有する静電記録体１０を用いれば、レーザビームなどのスポット光で走査する必要がないので、走査光学系の構成を極めて簡易で低コストなものとすることができ、また、インコヒーレントな光源が使用できるため、干渉縞ノイズの発生を防止することもできる。
【０１３３】
電流検出回路８０には、読取光側電極層５の各エレメント６ａごとに接続された検出アンプ８１が設けられており、静電記録体１０の記録光側電極層１は接続手段Ｓ３の一方の入力および電源７０の負極に接続されており、電源７０の正極は接続手段Ｓ３の他方の入力に接続されている。接続手段Ｓ３の出力は各検出アンプ８１を構成するオペアンプ８１ａの非反転入力端子（＋）に共通に接続されている。各エレメント６ａは、オペアンプ８１ａの反転入力端子（−）に個別に接続されている。検出アンプ８１は、オペアンプ８１ａ、積分コンデンサ８１ｃ、およびスイッチ８１ｄからなるチャージアンプ構成のものである。
【０１３４】
第３の実施の形態の静電記録体１０に静電潜像を記録する過程について、図９に示す静電記録体１０の横断面図を参照して説明する。なお、図では、支持体８を省略して示している。
【０１３５】
基本的には、第１の実施の形態のものと同様であるが、蓄電部２３における電荷の蓄積の仕方が若干異なる。最初に記録光側電極層１と読取光側電極層５の各エレメント６ａとの間に直流電圧を印加し両電極層を帯電させる。これにより、記録光側電極層１と読取光側電極層５のエレメント６ａとの間にはＵの字状の電界が形成され、記録用光導電層２の大部分の所は概略平行な電場が存在するが、該光導電層２と電荷輸送層３との界面には電界が存在しない部分が生じる（図９（Ａ）のＺを参照）。電荷輸送層３と読取用光導電層４の合計厚さが記録用光導電層２の厚さに較べて薄いほど、また、エレメント６ａの幅とピッチとの比が小さいほど（７５％以下であれば良好である）、さらに電荷輸送層３と読取用光導電層４の厚みがエレメント６ａのピッチと略同等若しくはそれ以下であるほど、このような電界の存在しない部分が明確に形成される。
【０１３６】
このような状態で放射線L1を被写体９に爆射すると、透過部９ａを透過した放射線L1により発生せしめられる正負の電荷対のうちの負電荷は電界分布に沿ってエレメント６ａに集中せしめられることとなり（図９（Ｂ）参照）、エレメント６ａを中心として静電潜像が記録される（図９（Ｃ）参照）。特に、放射線L1の量が少ないときには、負電荷はエレメント６ａの中心に引き寄せられて各エレメント６ａごとに蓄積電荷が分離されるようになり、また、蓄積電荷は各エレメント６ａの並びに合わせて蓄積せしめられるから、エレメント６ａのピッチ（画素ピッチ）を狭くすることにより、高い鮮鋭度（空間解像度）をもって静電潜像を記録することができる。さらに、電界の各エレメント６ａへの集中化により読取りの効率を高めＳ／Ｎを上げることができる。半導体形成技術の進歩した今日にあっては、エレメント６ａを十分に狭い間隔でもって形成することは容易なことであるから、この第３の実施の形態の静電記録体１０を容易に製造することができる。なお、記録用光導電層２内で発生する正負の電荷対のうちの正電荷が記録光側電極層１に引き寄せられて消滅するのは第１の実施の形態と同様である。
【０１３７】
このようにして記録した静電潜像を読み取る際には、接続手段Ｓ３を静電記録体１０の記録光側電極層１側に接続し、オペアンプ８１ａのイマジナリショートを介して、静電記録体１０の両電極層１，５を同電位にして電荷の再配列を行なう。次に、読取光走査手段９３により、ライン状の読取光L2でエレメント６ａの長手方向に走査することにより、第１実施形態同様に、読取光L2が入射した読取用光導電層４が導電性を呈し、静電記録体１０内には電流が流れる。この電流により、各エレメント６ａごとに接続された検出アンプ８１の積分コンデンサ８１ｃが充電され、流れる電流量に応じて積分コンデンサ８１ｃに電荷が蓄積され、積分コンデンサ８１ｃの両端の電圧が上昇する。したがって、各検出アンプ８１ごとに、読取光L2の走査中の画素と画素の間にスイッチ８１ｄをオンして積分コンデンサ８１ｃに蓄積された電荷を放電させることにより、積分コンデンサ８１ｃの両端には次々と画素毎の蓄積電荷に対応して電圧の変化が観測される。この電圧の変化は、静電記録体１０に蓄積されていた各画素毎の電荷と対応するものであるから、電圧の変化を検出することで静電潜像を読み出すことができる。
【０１３８】
このように、ライン状の読取光L2でエレメント６ａの長手方向に走査して、静電記録体１０から静電潜像を読み取ることとすれば、個別の検出アンプ８１で、主走査方向には、並列的に画像信号が得られることとなり、読出時間の短縮化を図ることができる。また、読取光側電極層５がストライプ状になっているから電荷輸送層３と読取用光導電層４とによる分布容量が小さくなり、検出アンプ８１はノイズの影響を受けにくくなると共に、画素ピクセルを少なくともエレメント間隔（画素ピッチ）で固定することができるので、エレメント６ａの配置に合わせて画像データの補正を行ない、ストラクチャーノイズの補正を正確に行なうこともできるようになる。
【０１３９】
また、読取光側電極層５のエレメント６ａと潜像極性電荷が引き合っており、その電場にしたがって読取光L2の照射により発生せしめられる輸送極性電荷が潜像極性電荷を消去しやすくなり、読取時においても鮮鋭度を高く維持することが可能となり、特に記録時の低光量側（すなわち、蓄積電荷量の少ないとき）においてその効果が高い。エレメント６ａの間を読取光L2に対して遮光性を有するものとすれば、一層、鮮鋭度を向上させることができる。
【０１４０】
さらに、エレメント６ａの近傍において読取用光導電層４の電界強度が強くなるから、この強い電界において読取光L2による電荷対が発生せしめられるので、励起子のイオン解離の効率が上昇し、電荷対の発生の量子効率を１に近づけることが可能となるので、読取りの効率が向上しＳ／Ｎを上げることができるとともに、光エネルギー密度を小さくできる。さらに電荷輸送層３と読取用光導電層４の容量を小さくすることができ、読取時の信号取り出し効率を大きくすることができる。
【０１４１】
上述したように、第4535468号に記載の画像記録媒体の積層構成では、製膜の最終工程でストライプ電極を形成することは困難であるから、上記本発明のような効果を得るのは難しく、支持体側から読取光側電極層を製膜する、本発明を適用した静電記録体とすることの意義は大きい。
【０１４２】
また、エレメント６ａの間が読取光L2に対して遮光性を有するものとするとともにエレメントの長手方向（走査方向）にも所定間隔で遮光部と透過部とを設けると、いわゆる簀の子の目に相当する部分が読取光透過部として形成され、エレメント６ａの長手方向に対しても読取時において隣接する読取光透過部との光漏れによる空間解像度の低下を避けることができるようになり、実質的に小さなスポットビームにより並列的に走査露光していることとなり、読取光L2をさほど収束させなくても極めて高い鮮鋭度の読取画像を得ることもできる。
【０１４３】
次に、静電記録体の第４の実施の形態について説明する。図１０は第４の実施の形態の静電記録体の概略を示す斜視図（Ａ）およびその一部の断面図（Ｂ）である。
【０１４４】
この第４の実施の形態の静電記録体１０は、記録光側電極層１、記録用光導電層２、電荷輸送層３、読取用光導電層２４、ブロッキング層７、読取光側電極層５および支持体８を、この順に配列してなるものである。そして、さらに読取用光導電層２４のブロッキング層７との界面には界面結晶化を抑制する物質および読取光側電極層に帯電する電荷と逆極性の電荷のトラップを増加せしめ、かつ同極性の電荷のトラップを減少せしめる物質がドープされている。
【０１４５】
本実施の形態におけるブロッキング層７は、第１の画像記録媒体におけるブロッキング層７と同様にａ−Ｓｅの界面結晶化を抑制するとともに読取光側電極層５に帯電する電荷の読取用光導電層２４への注入に対してブロッキング性能を有する。このブロッキング性能を有するということは、読取光側電極層５から後述する読取用光導電層２４のブロッキング層５との界面に形成される空間電荷層へ電荷が移動するのを妨げ、読取用光導電層２４のブロッキング層７との界面に安定した空間電荷層を形成する性能を有することになる。
【０１４６】
また、本実施の形態における読取用光導電層２４には、上記のようにそのブロッキング層との界面に界面結晶化を抑制する物質および読取光側電極層５に帯電する電荷と逆極性の電荷のトラップを増加せしめ、かつ同極性の電荷のトラップを減少せしめる物質がドープされている。界面結晶化を抑制する物質としては、上記第１の実施の形態と同様にＡｓを用いているが、そのドープ量は第１の実施の形態と異なり３〜４０ａｔｏｍ％程度が好ましい。また、読取光側電極層５に帯電する電荷と逆極性の電荷のトラップを増加せしめ、かつ同極性の電荷のトラップを減少せしめる物質には、読取光側電極層５に正電荷が帯電する場合にはＣｌを、読取光側電極層５に負電荷が帯電する場合にはＮａを用いるのが好ましく、そのドープ量はともに１〜１０００ｐｐｍ程度とするのが好ましい。Ｃｌは読取光側電極層２４に正電荷が帯電されたとき正孔を放出して電子をトラップし、Ｎａは読取光側電極層５に負電荷が帯電されたとき電子を放出して正孔をトラップする。その結果、読取用光導電層２４のブロッキング層７との界面にはそれぞれの場合において負の空間電荷層または正の空間電荷層が形成される。
【０１４７】
従って、本実施の形態では、読取用光導電層２４およびブロッキング層７の上記のような機能により読取用光導電層２４のブロッキング層７との界面に安定した負の空間電荷層または正の空間電荷層が形成される。
【０１４８】
なお、その他の各層の材料および製造方法は上記第１および第２の実施の形態と同様である。
【０１４９】
次に、上記構成の静電記録体１０に画像情報を静電潜像として記録し、さらに記録された静電潜像を読み出す基本的な方法について図１１を用いて簡単に説明する。なお、本実施の形態における静電記録体を用いた記録読取システムは第１の実施の形態とほぼ同様であるため、特に必要のない限り説明は省略する。また、図１１では、支持体８を省略して示している。
【０１５０】
静電記録体１０に静電潜像を記録する際には、記録光側電極層１と読取光側電極層５との間に電源７０による直流電圧を印加することにより、記録光側電極層１に負の電荷を、読取光側電極層５に正の電荷を帯電させる（図１１（Ａ））。これにより、静電記録体１０には記録光側電極層１と読取光側電極層５との間に平行な電場（電界）が形成される。
【０１５１】
そして、その直後には読取用光導電層２４のブロッキング層７との界面において、ドープされたＣｌが正孔を放出することにより負の空間電荷層が形成される（図１１（Ｂ））。ブロッキング層７が読取光側電極層５から負の空間電荷層へ電荷が移動するのを妨げるので、負の空間電荷層は安定した電荷層となる。
【０１５２】
次に、放射線L1が被写体９に向けて一様に爆射される。放射線L1は被写体９の透過部９ａを透過し、さらに記録光側電極層１をも透過する。記録用光導電層２はこの透過した放射線L1（この被写体９以降の放射線が記録光となる）を受け、放射線L1の線量（光量）に応じた電子と正孔の電荷対が生じ、導電性を呈するようになる（図１１（Ｃ））。
【０１５３】
記録用光導電層２中に生じた正電荷は該光導電層２中を記録光側電極層１に向かって高速に移動し、記録光側電極層１と記録用光導電層２との界面で記録光側電極層１に帯電している負電荷と電荷再結合して消滅する。一方、光導電層２中に生じた負電荷は光導電層２中を電荷輸送層３に向かって移動する。電荷輸送層３は記録光側電極層１に帯電した電荷と同じ極性の潜像極性電荷（本例では負電荷）に対して絶縁体として作用するものであるから、光導電層２中を移動してきた負電荷は、光導電層２と電荷輸送層３との界面に形成される蓄電部２３で停止し、この界面（蓄電部２３）に蓄積される。一方、放射線L1は被写体９の遮光部９ｂを透過しないから、静電記録体１０の遮光部９ｂの下部にあたる部分は何ら変化を生じない（図１１（Ｃ））。
【０１５４】
潜像極性電荷が蓄積されている蓄電部２３（記録用光導電層２と電荷輸送層３との界面）と読取光側電極層５との間には、読取用光導電層４と電荷輸送層３の合計厚さと、潜像極性電荷の量に応じて、電界が形成されている。また、上記負の空間電荷層と読取光側電極層５との間にも電界が形成され、負の空間電荷層内では局所的に電界強度が強まる。図１２には読取光の入射面からの深さ（距離）と形成される電界の強度との関係を示す。図１２において実線で示されるとおり上記負の空間電荷層においては、負の電荷が所定の密度で一様に分布しているため、深さに応じて（読取光の入射面に近づく程）電界強度が増加する。なお、上記負の空間電荷層が形成されない場合は、図１２において破線で示されるとおり蓄電部に蓄積された潜像極性電荷と読取光側電極層に帯電された正の電荷により形成される一様な平均電界が分布することになる。
【０１５５】
次に、静電記録体１０の記録光側電極層１は接地電位とし、読取光側電極層５には電流検出回路９０の検出アンプ９１に接続する。そして、読取光L2で静電記録体１０の読取光側電極層５側を走査する。読取光L2は読取光側電極層５を透過し、読取光L2が照射された読取用光導電層２４では該走査に応じて正負の電荷対が生じて導電性を呈するようになる。
【０１５６】
ここで、電荷輸送層３は輸送極性電荷（本例では正電荷）に対しては導電体として作用するものであるから、読取用光導電層２４に生じた正電荷は蓄電部２３の潜像極性電荷に引きつけられるように電荷輸送層３の中を急速に移動し、蓄電部２３で潜像極性電荷と電荷再結合して消滅する。このとき、読取用光導電層２４とブロッキング層７との界面に形成された負の空間電荷層内においては上記のように局所的に電界強度が大きくなっているので、読取光の照射による電荷対の発生効率を向上させることができる。従って、蓄積部２３に蓄積される電子が少なく、弱電界となっている（記録用光導電層に照射される記録光が低線量側である）場合においても、読取光の強度を大きくすることなく十分な電荷対の発生効率が得ることができる。なお、上記作用を効率的に得るため負の空間電荷層の領域、つまりＡｓおよびＣｌをドープする領域の厚さは読取光の吸収の深さと同程度もしくはそれ以下にすることが望ましい。
【０１５７】
上記のように静電記録体１０に蓄積されていた潜像極性電荷が消滅することによりこれに応じた電流変化が静電記録体１０に接続された電流検出回路８０により検出される。なお、記録光の非照射部に対応する読取用光導電層においても上記負の空間電荷層は形成され、読取光の照射により電荷対が発生しうるが、蓄電部２３と読取光側電極層５との間に電界が形成されていないためこれによる電流が検出されることはない。
【０１５８】
以上本発明の画像記録媒体の好ましい実施形態について説明したが、本発明は必ずしも上述した実施形態に限定されるものではない。
【０１５９】
例えば、上述の説明は、記録光側電極層に負電荷を、読取光側電極層に正電荷を帯電させて、記録用光導電層と電荷輸送層との界面に形成される蓄電部に負電荷を蓄積せしめるものについて説明したが、本発明は必ずしもこのようなものに限るものではなく、それぞれが逆極性の電荷であっても良く、このように極性を逆転させる際には、正孔輸送層として機能する電荷輸送層を電子輸送層として機能する電荷輸送層に変更し、また第４の実施の形態においては読取用光導電層にＣｌの代わりにＮａをドープするなどすればよい。
【０１６０】
例えば、記録用光導電層として上述のアモルファスセレンａ−Ｓｅ、酸化鉛（II）、ヨウ化鉛（II）などの光導電性物質が同様に使用でき、電荷輸送層としてＮ−トリニトロフルオレニリデン・アニリン（TNFA）誘電体、トリニトロフルオレノン（ TNF）／ポリエステル分散系、非対称ジフェノキノン誘導体が適当である。
【０１６１】
また、第１から第３の実施の形態について、いずれの変更態様においても、ａ−Ｓｅを主成分とする読取用光導電層と読取光側電極層との間に、界面結晶化を抑制する抑制層として機能するブロッキング層を設けない場合には、読取用光導電層全体、あるいは読取用光導電層と読取光側電極層の電極との界面に、界面結晶化を抑制する物質をドープするのは言うまでもなく、さらに読取用電極層上へのブロッキング層の設けるとともにブロッキング層と読取用光導電層の界面または読取用光導電層に界面結晶化を抑制する物質をドープするようにしてもよい。
【０１６２】
また、上記実施形態では、蓄電部を記録用光導電層と電荷輸送層との界面に形成していたが、これに限らず、例えば、上記第4535468号に記載のように、潜像極性電荷をトラップとして蓄積するトラップ層により蓄電部を形成してもよい。
【０１６３】
なお、読取用光導電層のａ−Ｓｅと読取光側電極層の電極との界面にＡｓドープをしたり、両層の間にブロッキング層を設けることにより、界面結晶化を抑制する手法は、記録用光導電層と記録光側電極層の電極との界面における界面結晶化を抑制するためにも適用することができる。例えば、被写体を透過した放射線を蛍光体層で一旦可視光に変換し、該可視光を静電記録体に照射する態様とする場合には、記録光側電極層を可視光に対して透過性を有するものとしなければならず、電極材料として、必然的に、ＩＴＯなどの透明酸化被膜を用いることになるので、本発明を適用する意味はある。
【符号の説明】
【０１６４】
１０  静電記録体
１    記録光側電極層（第２電極層）
２    記録用光導電層
３    電荷輸送層
４，２４    読取用光導電層
５    読取光側電極層（第１電極層）
６    ストライプ電極
６ａ  エレメント（線状電極）
７    ブロッキング層（界面結晶化を抑制する抑制層）
８    支持体 
２３  蓄電部
７０  電源
８０，９０  電流検出回路
８１，９１  検出アンプ
【図１】
2011185942.tif 000003
【図２】
2011185942.tif 000004
【図３】
2011185942.tif 000005
【図４】
2011185942.tif 000006
【図５】
2011185942.tif 000007
【図６】
2011185942.tif 000008
【図７】
2011185942.tif 000009
【図８】
2011185942.tif 000010
【図９】
2011185942.tif 000011
【図１０】
2011185942.tif 000012
【図１１】
2011185942.tif 000013
【図１２】
2011185942.tif 000014